Brevet FR3095158A1 — publié le 20201023

Description Titre de l'invention : Procédé de fabrication d'une grille pour un inverseur de poussée Domaine technique de l'invention [0001] La présente invention se rapporte au domaine des inverseurs de poussée, notamment utilisés sur les moteurs à réaction d'aéronefs. [0002] Un inverseur de poussée est employé lors de l'atterrissage d'un aéronef muni de moteurs à réaction pour décélérer l'aéronef. Plus précisément, un inverseur de poussée permet de rediriger le flux d' ah- entrant dans le moteur à réaction dans une direction sensiblement opposée à la direction d'avancement de l'aéronef lors de l'atterrissage et ainsi d'aider à la décélération de l'avion. Arrière-plan technique [0003] Il existe différents types d'inverseurs de poussée. [0004] L'inverseur de poussée considéré comme étant le plus performant est nommé « cascade ». Une « cascade est formé d'une pluralité de grilles, agencées les unes à côté des autres sur la périphérie de la nacelle du moteur à réaction, chaque grille étant attachée sur la nacelle. [0005] Un inverseur de poussée de ce type est généralement installé à mi-longueur de la nacelle du moteur à réaction. [0006] La figure 1 représente une vue en coupe d'un moteur à réaction d'un aéronef d'une part en vol sur la figure 1(a) et d'autre part au moment de l'atterrissage sur la figure 1(b). [0007] La comparaison des deux figures permet de voir l'effet de l'inverseur de poussée de type « cascade ». [0008] En effet, à l'atterrissage, une jupe translatable JT de la nacelle est déplacée en même temps qu'un volet de blocage VB pour que le flux d'air FA soit redirigé vers les grilles Gl, G2 de l'inverseur de poussée. [0009] La figure 2 représente, selon une vue en perspective, une grille G typique d'un inverseur de poussée de type « cascade ». [0010] Une grille G d'un inverseur de poussée de type « cascade » comporte des premiers composants PC, nommés longerons ou « strongbacks » selon la terminologie anglo-saxonne, qui s'étendent, une fois l'inverseur de poussée installé sur un moteur réaction, selon la direction longitudinale du moteur, des seconds composants SC, nommés aubes ou « vanes » selon la terminologie anglo-saxonne, qui s'étendent transversalement par rapport aux premiers composants et donc selon la périphérie du moteur à réaction, ainsi que généralement, comme c'est le cas sur la figure 2, un cadre C pour ces premiers 2 composants PC et seconds composants SC. [0011] Actuellement, ces grilles sont réalisées en matériau composite, à savoir avec des fibres pré-imprégnées par une résine. [0012] L'ensemble des composants participe à la tenue mécanique à la redirection du flux d'air dans la direction opposée d'avancement de l'aéronef lors d'un atterrissage. [0013] La fabrication d'une grille d'un inverseur de poussée de type « cascade » en matériau composite est particulièrement complexe. [0014] En effet, cela nécessite beaucoup d'étapes, notamment manuelles, certaines étapes pouvant en outre impliquer un outillage coûteux. [0015] Généralement, les techniques actuelles consistent à: a) fabriquer les premiers composants ou longerons d'un côté, b) fabriquer les seconds composants ou aubes d'un autre côté, puis c) à assembler les seconds composants aux premiers composants. [0016] C'est par exemple ce qui est proposé dans le document US 9 587 582 B1 (Dl ). [0017] Dans ce document, les premiers composants peuvent être fabriqués individuellement ou d'une seule pièce par différentes techniques telles que le moulage par injection basse pression de résine (plus connu sous l'acronyme RTM pour « Resin Transfer Molding » selon la terminologie anglo-saxonne), la pultrusion ou par moulage par compression (« compression molding » selon la terminologie anglo-saxonne). [0018] Dans ce document également, on fabrique les seconds composants soit à partir d'un bloc qui est ensuite coupé en différents composants individuels, soit en formant individuellement chacun des seconds composants. Quelle que soit la voie employée, le bloc ou chaque second composant fabriqué individuellement peut être obtenu par RTM ou moulage par compression. [0019] Toujours dans ce document, l'assemblage des seconds composants aux premiers composants s'effectue ensuite en glissant chacun des seconds composants dans des fentes de réception prévues dans les premiers composants. Il convient ensuite d'assurer le maintien de chacun des seconds composants sur les premiers composants à l'aide d'un adhésif structurel. [0020] Une fois les étapes a), b) et c) effectuée, il convient en outre de former définitivement le cadre de la grille dans une étape ultérieure. [0021] On comprend que ce procédé est long à mettre en oeuvre, notamment du fait que chacun des seconds composants (aubes) doit être inséré ou glissé entre deux premiers composants (longerons). [0022] Le document FR 3 048 025 Al (D2) propose aussi un procédé conforme aux étapes a), b) et c) ci-dessus. [0023] La particularité de ce procédé réside dans la fabrication des seconds composants. En effet, pour réaliser chacun des seconds composants, on part d'une préforme en 3 matériau composite pré-imprégnée par une résine puis on effectue une opération d'estampage à la forme souhaitée. [0024] Dans un mode de réalisation, chacun des seconds composants est ensuite installé sur les premiers composants et une opération de soudage de ceux-ci est finalement réal i séc. [0025] A l'issue de ces étapes a), b) et c), il convient alors de fournir un cadre sur lesquels les premiers et seconds composants peuvent être fixés. [0026] Le temps de fabrication peut alors être rapproché de celui du document Dl. [0027] Le document EP 2 944 452 (D3) propose également un procédé selon les étapes a), h) et c) mentionnées précédemment. [0028] Toutefois, ici les seconds composants ne se présentent pas comme des composants individuels qui sont ensuite assemblés aux premiers composants, mais comme des composants (aubes) liés ensemble par l'intermédiaire d'un cadre pour former une structure en forme d'échelle ou d'étagère (figure 7 ou figure 8 de ce document). La structure en forme d'échelle ou d'étagère est ensuite assemblée à un assemblage comportant des premiers composants (longerons) avec un cadre (figure 6 de ce document). [0029] L'assemblage des premiers composants avec son cadre (figure 6 de ce document) peut être obtenu par moulage par compression. [0030] De manière similaire, l'assemblage des seconds composants avec son cadre pour former la structure en forme d'échelle ou d'étagère(figure 7 de ce document) peut être réalisée par moulage par compression. [0031] Ceci est avantageux par rapport à la solution proposée dans le document Dl ou le document D2, sur le plan du nombre d'opération à effectuer, notamment manuellement. [0032] De plus, le cadre de la grille est finalement formé en même temps que les premiers et seconds composants, contrairement à ce qui est proposé dans les documents Dl et D2. [0033] Cependant, afin d'assurer la co-consolidation des deux assemblages (assemblage de la figure 7 ou de la figure 8 d'une part à l'assemblage de la figure 6 d'autre part), un outillage particulier, plus complexe, basé sur un mandrin est employé. Ce mandrin est par ailleurs soluble, donc non réutilisable, ce qui augmente les coûts. [0034] Un objectif de l'invention est de proposer un procédé de fabrication d'une grille pour un inverseur de poussée de type « cascade » qui est peu coûteux en temps et nécessitant un outillage relativement simple. [0035] Ceci permettrait en effet de diminuer les coûts de fabrication d'une telle grille. Résumé de l'invention [0036] Afin de résoudre l'objectif précité, l'invention propose un procédé de fabrication d'une grille pour un inverseur de poussée, de type cascade, d'un moteur à réaction, ledit procédé comportant les étapes suivantes : a) fabriquer un premier composant comportant des fibres continues ou longues pré-imprégnées par une résine thermoplastique ou thermodurcissable ; h) fabriquer, subséquemment ou concomitamment à l'étape a), une série de seconds composants comportant chacun des fibres discontinues pré-imprégnées par une résine thermoplastique ou thermodurcissable, l'étape b) étant réalisée de sorte que les seconds composants soient d'une part agencés transversalement par rapport à une direction longitudinale du premier composant sur au moins un côté du premier composant et d'autre part, espacés les uns des autres selon cette direction longitudinale, de sorte à former une structure en forme de peigne dans laquelle les seconds composants sont consolidés au premier composant. [0037] Le procédé selon l'invention pourra également comprendre l'une au moins des carac- téristiques suivantes, prises seules ou en combinaison : [0038] - un premier composant fabriqué au cours de l'étape a) comprend une série d'encoches, chaque encoche recevant un second composant ; [0039] - l'étape h) consiste en outre à solidariser des seconds composants au premier composant associé sur un deuxième côté du premier composant, le deuxième côté étant opposé au premier côté ; [0040] - le procédé comporte en outre les étapes suivantes : c) répéter les étapes a) et b) au moins une fois afin d'obtenir au moins une autre structure en forme de peigne dans laquelle les seconds composants sont consolidés au premier composant ; d) agencer lesdites structures en forme de peigne obtenues précédemment sur un cadre configuré pour être attaché audit moteur à réaction ; et e) solidariser les structures en forme de peigne audit cadre. [0041] - deux seconds composants, avantageusement à l'issue de l'étape c), de deux structures en peigne différentes, sont solidarisés l'un à l'autre, par exemple par soudage et/ou par collage et/ou par complémentarité de forme ; [0042] - le cadre comprend des encoches ou, selon le cas des ergots, pour recevoir chaque structure en forme de peigne ; [0043] - quatre côtés qui sont fixés deux à deux par des moyens d'attache amovibles ; [0044] - le cadre comporte des fibres continues ou des fibres longues pré-imprégnées par une résine thermoplastique ou thermodurcissable ; [0045] - l'étape a) comporte les sous-étapes suivantes : al) fournir au moins un feuillet réalisé avec des fibres continues pré-imprégnées par une résine thermoplastique ou thermodurcissable ; a2) placer ledit au moins un feuillet dans un moule ; a3) réaliser un moulage par compression dudit au moins un feuillet dans le moule pour obtenir le premier composant. [0046] - l'étape b) comporte les sous-étapes suivantes : III) fournir au moins un deuxième feuillet réalisé avec des fibres continues pré-imprégnées par une résine thermoplastique ou thermodurcissable; 112) découper le deuxième feuillet de sorte à créer des copeaux formés de fibres discontinues pré-imprégnées par une résine thermoplastique ou thermodurcissable ; lb) placer lesdits copeaux dans un moule; et 114) réaliser un moulage par compression desdits copeaux dans le moule pour obtenir les seconds composants. [0047] - les sous-étapes a,) et 1)3) s'effectuent dans le même moule et les sous-étapes a3) et 1)4 ) s'effectuent concomitamment si bien que les étapes a) et b) s'effectuent concomitamment ; [0048] - la sous-étape 1,3) s'effectue dans un moule en présence du premier composant obtenu à l'issue de la sous-étape a.,) si bien que les étapes a) et b) s'effectuent subséquemment ; [0049] - l'étape a) comporte les sous-étapes suivantes : a' ,) fournir un feuillet réalisé avec des fibres continues pré-imprégnées par une résine thermoplastique ou thermodurcissable ; a'2) découper le feuillet de sorte à créer des copeaux formés de fibres longues pré-imprégnées par une résille thermoplastique ou thermodurcissable ; a'3) placer lesdits copeaux dans un moule; et a'4) réaliser un moulage par compression (lesdits copeaux dans le moule pour obtenir le premier composant. [0050] - l'étape b) comporte les sous-étapes suivantes : b'1) fournir au moins un deuxième feuillet réalisé avec des fibres continues pré-imprégnées par une résille thermoplastique ou thermodurcissable; b'2) découper le deuxième feuillet de sorte à créer des copeaux formés de fibres longues pré-imprégnées par une résine thermoplastique ou thermodurcissable ; placer lesdits copeaux dans un moule; et b'4) réaliser un moulage par compression desdits copeaux dans le moule pour obtenir les seconds composants. [0051] - les sous-étapes et 13'..3) s'effectuent dans le même moule et les sous-étapes a'4) et b'4) s'effectuent concomitamment si bien que les étapes a) et b) s'effectuent concomitamment ; [0052] - l'étape a) s'effectue par pultrusion et dans lequel l'étape b) s'effectue subsé- quemment par surmoulage par injection d'un premier composant ; [0053] - l'étape b) de surmoulage par injection s'effectue avec des fibres courtes, à savoir 6 des fibres discontinues présentant une longueur non nulle et inférieure à 100 microns, pré-imprégnées par une résine thermoplastique ou thermodurcissable. Brève description des figures [0054] D'autres caractéristiques et avantages de l'invention apparaitront au cours de la lecture de la description détaillée qui va suivre pour la compréhension de laquelle on se reportera aux dessins annexés dans lesquels : [0055] [fig.la-lb] les figures la-lb représentent une vue en coupe d'un moteur à réaction d'un aéronef d'une part en vol et d'autre part au moment de l'atterrissage, [0056] [fig.21 la figure 2 représente, selon une vue en perspective, une grille G typique d'un inverseur de poussée de type « cascade » [0057] [fig.3] la figure 3 représente, selon une vue en perspective, une structure en forme de peigne obtenue avec le procédé selon l'invention; [0058] [fig.4] la figure 4 représente, une vue de côté de d'une structure en forme de peigne obtenue avec le procédé selon l'invention, [0059] W8.51 la figure 5 représente, selon une vue de dessus schématique, une autre structure en forme de peigne obtenue avec le procédé selon l'invention ; [0060] [fig.6] la figure 6 représente différentes étapes d'un premier mode de mise en oeuvre du procédé selon l'invention, selon une première variante ; [0061] [fig.7] la figure 7 représente différentes étapes de cc premier mode de mise en oeuvre du procédé selon l'invention, selon une deuxième variante ; [0062] [fig.8] la figure 8 représente différentes étapes de cc premier mode de mise en oeuvre du procédé selon l'invention, selon une troisième variante [0063] [fig.9] la figure 9 représente différentes étapes d'un deuxième mode de mise en oeuvre du procédé selon l'invention [0064] [fig.10J la figure 10 représente schématiquement et selon une vue de dessus une grille munie d'un cadre et obtenue selon un procédé conforme à l'invention ; [0065] [fig.11] la figure 11 représente une façon de solidariser deux structures en peigne dif- férentes d'une même grille ; [0066] [fig.12] la figure 12 représente schématiquement et selon une vue en perspective un ensemble de structures en forme de peigne avant leur assemblage à un cadre particulier. Description détaillée de l'invention 100671 Dans la description qui suit, on entendra par fibres « longues », des fibres dont la longueur est comprise entre 1mm et 70mm, avantageusement entre 1mm et 50mm, ou plus avantageusement entre lmm et 30mm. 100681 De manière analogue, dans la description qui suit, on entendra par fibres « courtes », des fibres dont la longueur est comprise 1 micron et lmm, cette dernière valeur (1mm) 7 étant exclue, avantageusement entre 1 micron et 500 microns, encore plus avanta- geusement entre 1 microns et 300 microns, voire entre 1 micron et 100 microns. [0069] Dans la description qui suit, une fibre discontinue peut donc être soit longue ou courte. [0070] Par ailleurs, toute fibre qui n'est pas discontinue est assimilée à une fibre continue. [0071] Enfin, le terme « feuillet » pourra désigner indifféremment une nappe, notamment une nappe de fibres unidirectionnelles, ou un tissu. [0072] L'invention concerne un procédé de fabrication d'une grille pour un inverseur de poussée, de type cascade, d'un moteur à réaction, ledit procédé comportant les étapes suivantes : a) fabriquer un premier composant comportant des fibres continues ou longues pré-imprégnées par une résine thermoplastique ou thermodurcissable ; b) fabriquer, subséquemment ou concomitamment à l'étape a), une série de seconds composants comportant chacun des fibres discontinues pré-imprégnées par une résine thermoplastique ou thermodurcissable, l'étape b) étant réalisée de sorte que les seconds composants soient d'une part agencés transversalement par rapport à une direction longitudinale du premier composant sur au moins un côté du premier composant et d'autre part, espacés les uns des autres selon cette direction longitudinale, de sorte à former une structure en forme de peigne dans laquelle les seconds composants sont consolidés au premier composant. [0073] Par ce biais, la consolidation des seconds composants (aubes) aux premiers composants (longerons) ne nécessite pas d'étape particulière, contrairement aux solutions notamment proposées dans les documents de l'état de la technique décrits précédemment. [0074] La figure 3 représente une structure en forme de peigne SFP obtenue à l'issue de l'étape b). [0075] En outre, un premier composant fabriqué au cours de l'étape a) peut comprendre une série d'encoches ENC, chaque encoche recevant un second composant. [0076] Ces encoches ENC sont par exemple visibles sur la figure 3 et sont en l'occurrence formées dans la masse du premier composant, autrement dit en réalisant une fente dans l'épaisseur du premier composant. [0077] De telles encoches sont aussi visibles sur la figure 4. Sur cette figure 4, les encoches sont cependant obtenues en réalisant deux lèvres Li, L2 en surépaisseur par rapport au premier composant, une fente étant ainsi obtenue entre les deux lèvres. Réaliser une encoche de cette façon permet de conserver l'épaisseur du premier composant donc sans risque d'altérer la performance mécanique d'un premier composant. De plus, réaliser une encoche de cette façon permet de rigidifier la jonction entre un second composant et un premier composant, si bien que la tenue mécanique entre ces 8 composants est améliorée. Il convient par ailleurs de relever que réaliser l'encoche avec de telle lèvres n'a pas d'impact sensible sur le flux d'air traversant la cascade. [0078] L'étape b) peut en outre consister à solidariser des seconds composants au premier composant associé sur un deuxième côté du premier composant, le deuxième côté étant opposé au premier côté. Dans ce cas, les seconds composants (aubes) s'étendent dc part et d'autre d'un premier composant (longeron), comme cela est représenté selon une vue de dessus schématique sur la figure 5. [0079] On peut pour l'essentiel envisager deux modes de réalisation pour mettre en oeuvre ce procédé. [0080] Dans un premier mode de réalisation, on met en oeuvre un moulage par compression, tant pour fabriquer les premiers composants (étape a)) que pour fabriquer les seconds composants (étape h)). [0081] Plus précisément, l'étape a) comporte alors les sous-étapes suivantes : al) fournir 101 au moins un feuillet réalisé avec des fibres continues pré-imprégnées par une résine thermoplastique ou thermodurcissable ; a2) placer 102 ledit au moins un feuillet dans un moule ; al) réaliser 103 un moulage par compression dudit au moins un feuillet dans le moule pour obtenir le premier composant. [0082] On notera qu'il est avantageux d'employer des fibres continues pour former un premier composant, lequel est destiné à former un longeron dc la grille, pour des questions de résistance mécanique. [0083] Plus précisément également, l'étape b) comporte alors les sous-étapes suivantes : bl) fournir 201 au moins un deuxième feuillet réalisé avec des fibres continues pré-imprégnées par une résille thermoplastique ou thermodurcissable; h,) découper 202 le deuxième feuillet de sorte à créer des copeaux formés de fibres discontinues pré-imprégnées par une résine thermoplastique ou thermodurcissable ; b-3) placer 203 lesdits copeaux dans un moule; et b4) réaliser 204 un moulage par compression (lesdits copeaux dans le moule pour réaliser les seconds composants. [0084] Lorsque la sous-étape lb), 203, s'effectue dans un moule en présence du premier composant obtenu à l'issue de la sous-étape aT,), alors la sous-étape b.3) s'effectue subséquemment à la sous-étape a3), 103. De fait, les étapes a) et b) s'effectuent subséquemment. Il y a alors deux opérations de moulage par compression, l'une pour le premier composant et l'autre pour les seconds composants qui va permettre dans le même temps la consolidation au premier composant. Il n'en reste donc pas moins que l'opération de moulage par compression des seconds composants, s'effectuant en présence du premier composant, permet non seulement de former les seconds composants, mais dans le même temps d'assurer la consolidation des seconds composants SC au premier composant PC. 9 [0085] Cette option est représentée sur la figure 6. [0086] L'intérêt de réaliser les étapes a) et b) comme indiqué précédemment réside dans le fait que le premier moulage permet de s'assurer de l'alignement des fibres continues du premier composant, avant que le moulage des seconds composants ne soit réalisé. [0087] Au contraire, lorsque les sous-étapes a2), 102, et lb), 203, s'effectuent dans le même moule, on met en oeuvre les sous-étapes a3), 103, et 114, 204, concomitamment. De fait, les étapes a) et b) s'effectuent concomitamment. Ainsi, on forme la structure en forme de peigne avec un premier composant et une série de seconds composants en une seule opération de moulage par compression, au cours de laquelle de surcroît les seconds composants SC sont solidarisés au premier composant. Cette variante est intéressante car elle permet de gagner un peu plus de temps de fabrication, et donc en coût de fabrication, en ne prévoyant finalement qu'une seule étape de moulage par compression. [0088] Cette autre option est représentée sur la figure 7. [0089] Une autre variante est envisageable pour les étapes a) et b). [0090] En effet, on a décrit ci-dessus le cas où les fibres du premier composant sont des fibres continues et où les fibres des seconds composants sont discontinues, i.e. courtes ou longues. [0091] Un autre cas intéressant est cependant de mettre en oeuvre plus particulièrement des fibres longues pour le premier composant et des fibres également longues pour les seconds composants. [0092] En effet, des fibres longues pour le premier composant, mais aussi pour les seconds composants permettent de maintenir des propriétés mécaniques intéressantes. [0093] Ceci peut s'effectuer avec deux moulages, l'un pour le premier composant et l'autre pur les seconds composants, mais ceci est avantageux dans le cas où à la fois le premier composant et les seconds composants sont moulé en même temps. [0094] On pourra se référer à la figure 8. [0095] Ainsi, l'étape a) peut comporter les sous-étapes suivantes : a' ,) fournir 101' un feuillet réalisé avec des fibres continues pré-imprégnées par une résine thermoplastique ou thermodurcissable ; a'2) découper 102' le feuillet de sorte à créer des copeaux formés de fibres longues pré-imprégnées par une résine thermoplastique ou thermodurcissable ; a'3) placer 103' lesdits copeaux dans un moule; et a'4) réaliser 104' un moulage par compression desdits copeaux dans le moule pour obtenir le premier composant. [0096] L'étape b) peut comporter les sous-étapes suivantes : b'1) fournir 201' au moins un deuxième feuillet réalisé avec des fibres continues pré-imprégnées par une résine thermoplastique ou thermodurcissable; b'2) découper 202' le deuxième feuillet de sorte à créer des copeaux formés de fibres longues pré-imprégnées par une résine thermoplastique ou thermodurcissable ; 11'3) placer 203' lesdits copeaux dans un moule; et b'4) réaliser 204' un moulage par compression desdits copeaux dans le moule pour obtenir les seconds composants. [0097] Avantageusement, et comme d'ailleurs représenté sur la figure 8, les sous-étapes a'3), 102' et 11'3), 103' s'effectuent dans le même moule et les sous-étapes a'4), 103' et 11'4), 204' s'effectuent concomitamment si bien que les étapes a) et b) s'effectuent concomitamment. Cela permet de limiter le nombre d'outillages et dc gagner du temps. [0098] Dans un deuxième mode dc réalisation, l'étape a), 100', s'effectue par pultrusion et l'étape h), 200', s'effectue subséquemment par surmoulage par injection d'un premier composant. [0099] On pourra se référer à la figure 8. [0100] L'étape a) de pultrusion s'effectue alors avantageusement avec des fibres continues ou longues pré-imprégnées par une résine thermoplastique ou thermodurcissable. [0101] L'étape b) de surmoulage par injection s'effectue alors avantageusement avec des fibres courtes pré-imprégnées par une résine thermoplastique ou thermodurcissable. En effet, le surmoulage par injection est plus aisé avec des fibres courtes. [0102] Quel que soit le mode de réalisation mis en oeuvre, les fibres sont avantageusement choisies parmi des fibres de carbone, des fibres de verre, des fibres d'aramide ou d'un mélange de celles-ci. [0103] Par ailleurs, on peut choisir une résine thermoplastique choisie parmi les polyamides (PA), les polyphtalamides (PPA), les polysulfure de phénylène(PPS), les polyétherimides (PEI), les polyétheréthercétone (PEEK) ou les polyéthercétonecétone (PEKK). [0104] Par ailleurs également, on peut choisir une résine thermodurcissable choisie parmi l'epoxy ou le vinylester. [0105] En particulier, on pourra prévoir des fibres de carbone avec une résine thermodur- cissable de type époxy, ou des fibres de carbone avec une résine thermoplastique de type polyétherimide (PEI). [0106] Quel que soit le mode de réalisation mis en oeuvre, on pourra en outre prévoir les étapes suivantes pour réaliser une grille: c) répéter les étapes a) et b) au moins une fois afin d'obtenir au moins une autre structure en forme de peigne dans laquelle les seconds composants sont consolidés au premier composant ; d) agencer lesdites structures en forme de peigne obtenues précédemment sur un cadre configuré pour être attaché audit moteur à réaction ; et e) solidariser les structures en forme de peigne audit cadre. [0107] La figure 10 représente, de façon schématique, une vue de dessus de la grille G 11 obtenue à l'issue de l'étape c). Sur cette figure 10, on observe plusieurs structures en forme de peigne agencées les unes à côté des autres, chaque structure en forme de peigne comportant un premier composant PC et une série de seconds composants SC, ainsi qu'un cadre C. [0108] On peut en outre prévoir une étape additionnelle, avantageusement mise en oeuvre après l'étape c) dans laquelle deux seconds composants (aubes), de deux structures en peigne différentes, sont solidarisés l'un à l'autre, par exemple par soudage et/ou par collage et/ou par complémentarité de forme. [0109] C'est cc qui est représenté sur la figure 11. Sur cette figure 11 en effet, on peut observer un second composant SC1 d'une première structure en peigne et un second composant 5C2 d'une second structure en peigne. Les seconds composants SC1 et 5C2 présentent ici à la fois une complémentarité de forme et un soudage. [0110] Ceci permet de rigidifier la structure et en conséquence d'améliorer ses propriétés mécaniques. Cela permet également d'assurer une continuité de la grille sans perturber, à l'usage, le flux d'air qui est redirigé vers l'avant de l'aéronef lors d'un atterrissage. [0111] Pour faciliter la mise en oeuvre de l'étape e), le cadre C peut comprendre des encoches pour recevoir chaque structure en forme de peigne. De telles encoches sont alors similaires à celles représentées sur la figure 3 ou 4 sur un premier composant. [0112] Le cadre peut être réalisé de différentes façons. [0113] Le cadre peut ainsi comprendre quatre côtés Cl, C2, C3, C4 qui sont avanta- geusement fixés deux à deux par des moyens d'attache amovibles MAV, schématiquement représentés sur la figure 10. Les moyens d'attache peuvent être des rivets (solution non amovible) ou des coins fixés par un système de boulons (solution amovible). Réaliser le cadre après avoir réalisé les différentes structures en forme de peigne permet un ajustement plus aisé de la grille. [0114] Le cadre peut aussi être réalisé comme présenté sur la figure 12. [0115] Sur cette figure 12, on note la présence (l'une pluralité de structures en forme de peigne, SPFI à SPF7. Chacune (l'entre elle est formée conformément aux étapes a) et b) du procédé selon l'invention. [0116] L'ensemble visible sur la figure 12 est donc celui que l'on peut observer au cours de l'étape d) d'assemblage avant l'étape e) de consolidation. [0117] On note aussi la présence d'encoches ENC sur les structures en forme de peigne SPF2 à SPF7. [0118] Le premier composant PC1 de la structure en forme de peigne SPFI forme un élément du cadre. [0119] Le reste du cadre comporte trois autres pièces PI, P2, P3. [0120] La pièce P3 est en fait un premier composant, sans ses seconds composants, qui comporte des encoches ENC aptes à recevoir les seconds composants SC de la 12 structure en forme de peigne SPF7. Il est avantageusement placé du côté opposé au premier composant PC1. [0121] La pièce P2 est assimilable à une lamelle munie d'ergots El à E7 qui viennent s'insérer dans des orifices correspondants 01 à 07 des différentes structures en forme de peigne. Cette pièce P2 permet de lier toutes les structures en forme de peigne. La forme en lamelle est par ailleurs simple à réaliser, par exemple en fibres continues pour assurer une bonne tenue mécanique. [0122] Enfin, la pièce Pl est une pièce qui présente également une série d'encoches ENC' visant à coopérer avec des éléments correspondants EC1 à EC7 prévus aux extrémités respectives de chacun des premiers composants des différentes structures en forme de peigne. Cette forme correspondante permet de placer la pièce Pl de manière précise par rapport aux différentes structures en forme de peigne. Cela permet également de rigidifier la jonction par des appuis mécaniques. [0123] Le cadre est avantageusement réalisé en matériau composite. En particulier, il comporte avantageusement des fibres continues ou des fibres longues pré-imprégnées par une résine thermoplastique ou thermodurcissable. [0124] Nous allons maintenant décrire un exemple de réalisation. [0125] Dans cet exemple, les étapes a) et b) du procédé sont réalisées concomitamment. [0126] On part d'un feuillet, en l'occurrence une nappe, de fibres de carbone unidirec- tionnelles (UD), lesquelles sont continues. Cette nappe est pré-imprégnée par une résille thermoplastique de type polyétherimide (PET). [0127] Cette nappe est découpée en copeaux pour former des fibres longues, en l'occurrence de 12,7mne12,7mm [0128] Les copeaux sont introduits dans un moule présentant une forme complémentaire à celle d'un peigne, donc pour former à la fois un longeron (premier composant) et un ensemble d'aubes (deuxièmes composants). [0129] Le moule est refermé pour assurer une mise sous pression de 30 bars environ et chauffé à une température supérieure à la température de fusion du polyétherimide employé comme résine. [0130] Il s'agit donc d'un moulage par compression. [0131] Ensuite, et ce de manière tout à fait classique, le moule est refroidit jusqu'à la tem- pérature de transition vitreuse du polyétherimide employé comme résine, pour assurer le démoulage de la pièce en forme de peigne. [0132] Cette opération peut être répétée plusieurs fois conformément à l'étape c), pour obtenir toutes les pièces utiles à la formation complète de la grille. [0133] Puis, on met en oeuvre l'étape d) d'agencement pai- rapport à un cadre. [0134] L'étape e) d'assemblage final est alors réalisée par soudage à l'aide d'un outil dédié, en soi classique. 13 [0135] Quel que soit le mode de réalisation considéré, il convient enfin de noter que le procédé selon l'invention permet de fabriquer des pièces comportant de nombreuses contre-dépouilles. 14 [Revendication 1] [Revendication 2] [Revendication 3] [Revendication 4] [Revendication 5] REVENDICATIONSProcédé de fabrication d'une grille pour un inverseur de poussée, de type cascade, d'un moteur à réaction, ledit procédé comportant les étapes suivantes : a) fabriquer un premier composant comportant des fibres continues ou longues pré-imprégnées par une résine thermoplastique ou thermodurcissable ; 1)) fabriquer, subséquemment ou concomitamment à l'étape a), une série de seconds composants comportant chacun des fibres discontinues pré-imprégnées par une résine thermoplastique ou thermodurcissable, l'étape b) étant réalisée de sorte que les seconds composants soient d'une part agencés transversalement pat- rapport à une direction longitudinale du premier composant sur au moins un côté du premier composant et d'autre part, espacés les uns des autres selon cette direction longitudinale, de sorte à former une structure en forme de peigne dans laquelle les seconds composants sont consolidés au premier composant. Procédé selon la revendication 1, dans lequel un premier composant fabriqué au cours de l'étape a) comprend une série d'encoches, chaque encoche recevant un second composant Procédé selon l'une des revendications précédentes, dans lequel l'étape b) consiste en outre à solidariser des seconds composants au premier composant associé sur un deuxième côté du premier composant, le deuxième côté étant opposé au premier côté. Procédé selon l'une des revendications précédentes, comportant en outre les étapes suivantes : c) répéter les étapes a) et b) au moins une fois, afin d'obtenir au moins une autre structure en forme de peigne dans laquelle les seconds composants sont consolidés au premier composant ; d) agencer lesdites structures en forme de peigne obtenues précédemment sur un cadre configuré pour être attaché audit moteur à réaction ; et e) solidariser les structures en forme de peigne audit cadre. Procédé selon la revendication précédente, dans lequel deux seconds composants, avantageusement à l'issue de l'étape c), de deux structures en peigne différentes, sont solidarisés l'un à l'autre, par exemple par soudage et/ou par collage et/ou par complémentarité de forme. 15 [Revendication 6] Procédé selon l'une des revendications 4 ou 5, dans lequel le cadre comprend des encoches ou, selon le cas des ergots, pour recevoir chaque structure en forme de peigne. [Revendication 7] Procédé selon l'une des revendications 4 à 6, dans lequel le cadre comprend quatre côtés qui sont fixés deux à deux par des moyens d'attache amovibles. [Revendication 8] Procédé selon l'une des revendications 4 à 7, dans lequel le cadre comporte des fibres continues ou des fibres longues pré-imprégnées par une résine thermoplastique ou thermodurcissable. [Revendication 9] Procédé selon l'une des revendication précédentes, dans lequel l'étape a) comporte les sous-étapes suivantes : a1) fournir au moins un feuillet réalisé avec des fibres continues pré-imprégnées par une résine thermoplastique ou thermodurcissable ; a2) placer ledit au moins un feuillet dans un moule ; a3) réaliser un moulage par compression dudit au moins un feuillet dans le moule pour obtenir le premier composant. [Revendication 10] Procédé selon la revendication précédente, dans lequel l'étape b) comporte les sous-étapes suivantes : 1)1) fournir au moins un deuxième feuillet réalisé avec des fibres continues pré-imprégnées par une résine thermoplastique ou thermodurcissable; b2) découper le deuxième feuillet de sorte à créer des copeaux formés de fibres discontinues pré-imprégnées par une résine thermoplastique ou thermodurcissable ; b3) placer lesdits copeaux dans un moule; et b4) réaliser un moulage par compression (lesdits copeaux dans le moule pour obtenir les seconds composants. [Revendication 11] Procédé selon les revendications 9 et 10, dans lequel les sous-étapes a2) et b-,) s'effectuent dans le même moule et les sous-étapes a') et b4) s'effectuent concomitamment si bien que les étapes a) et b) s'effectuent concomitamment. [Revendication 12] Procédé selon les revendications 9 et 10, dans lequel la sous-étape b') s'effectue dans un moule en présence du premier composant obtenu à l'issue de la sous-étape a3) si bien que les étapes a) et b) s'effectuent subséquemment. [Revendication 13] Procédé selon l'une des revendications 1 à 8, dans lequel l'étape a) comporte les sous-étapes suivantes : a'1) fournir un feuillet réalisé avec des fibres continues pré-imprégnées 16 [Revendication 14] [Revendication 15] [Revendication 16] [Revendication 17] par une résine thermoplastique ou thermodurcissable ; a'o) découper le feuillet de sorte à créer des copeaux formés de fibres longues pré-imprégnées par une résine thermoplastique ou thermodurcissable ; a'3) placer lesdits copeaux dans un moule; et a'4) réaliser un moulage par compression desdits copeaux dans le moule pour obtenir le premier composant. Procédé selon la revendication précédente, dans lequel l'étape h) comporte les sous-étapes suivantes : b(1) fournir au moins un deuxième feuillet réalisé avec des fibres continues pré-imprégnées par une résine thermoplastique ou thermodurcissable; h'n) découper le deuxième feuillet de sorte à créer des copeaux formés de fibres longues pré-imprégnées par une résine thermoplastique ou thermodurcissable; h'i) placer lesdits copeaux dans un moule; et 11'4) réaliser un moulage par compression desdits copeaux dans le moule pour obtenir les seconds composants. Procédé selon les revendications 13 et 14, dans lequel les sous-étapes a' ) et 11'3) s'effectuent dans le même moule et les sous-étapes a'4) et b'4) s'effectuent concomitamment si bien que les étapes a) et b) s'effectuent concomitamment. Procédé selon l'une des revendications 1 à 8, dans lequel l'étape a) s'effectue par pultrusion et dans lequel l'étape b) s'effectue subséquemment par surmoulage par injection d'un premier composant. Procédé selon la revendication précédente, dans lequel l'étape b) de surmoulage par injection s'effectue avec des fibres courtes, à savoir des fibres discontinues présentant une longueur non nulle et inférieure à 100 microns, pré-imprégnées par une résine thermoplastique ou thermodurcissable.